【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
コア半径ρを有するコアと、
前記コアのまわりに配置された第１のクラッドと、
前記第１のクラッドのまわりに配置された第２のクラッドとを備え、
前記第１のクラッドは外半径ρ１を有し、前記コア及び前記第１のクラッドは屈折率の差Δｎを有し、前記第１のクラッド及び前記第２のクラッドは屈折率の差Δｎ１を有し、
（i）１０より小さい数のモードが前記コアにおいてサポートされ、（ii）前記第１のクラッドの外半径ρ１は、約１．１ρより大きいが約２ρよりも小さく、（iii）前記第１のクラッド及び前記第２のクラッドの屈折率の差Δｎ１は、約１．５Δｎより大きいが約５０Δｎよりも小さい、ステップ・インデックス光ファイバ。
【請求項２】
コア半径ρ及びコア屈折率ｎcoreを有するコアと、
前記コアのまわりに配置された第１のクラッドと、
前記第１のクラッドのまわりに配置された第２のクラッドとを備え、
前記第１のクラッドは外半径ρ１及び屈折率ｎｃ１を有し、前記コア及び前記第１のクラッドは屈折率の差Δｎ＝ｎcore−ｎｃ１及び約０．０５より小さい開口数（ＮＡ）を有し、前記ＮＡはｎcore及びｎｃ１により決定されるものであり、
前記第１のクラッド及び前記第２のクラッドは屈折率の差Δｎ１を有し、
前記第１のクラッドの外半径ρ１は、約１．１ρより大きいが約２ρよりも小さく、
前記第１のクラッド及び前記第２のクラッド間の屈折率の差Δｎ１は、約１．５Δｎより大きいが約５０Δｎよりも小さい、大口径コアの光ファイバ。
【請求項３】
前記大口径コアの光ファイバは、曲げられるものであり、実質的に同じコア半径ρとクラッド及びコア間の屈折率の差Δｎを有する大口径コアの光ファイバに比べ、低減された曲げ損失をともなうように構成される、請求項２に記載の大口径コアの光ファイバ。
【請求項４】
Δｎは約１０−３より小さい、請求項２に記載の大口径コアの光ファイバ。
【請求項５】
前記コアは約５０μｍと同じ大きさであり、前記Δｎは約８ｘ１０−５より小さい、請求項２に記載の大口径コアの光ファイバ。
【請求項６】
前記コアは約５０μｍと同じ大きさであり、前記ＮＡは約０．０１５より小さい、請求項２に記載の大口径コアの光ファイバ。
【請求項７】
前記大口径は少なくとも２００平方ミクロンのドープされた領域を含む、請求項２に記載の大口径コアの光ファイバ。
【請求項８】
前記コアは、シリカの屈折率の約±０．００３以内にある平均屈折率を有するドープされた領域を含む、請求項２に記載の大口径コアの光ファイバ。
【請求項９】
前記第１のクラッドは前記コアよりわずかに大きく、前記第１のクラッドの外半径ρ１は、１．１ρ＜ρ１＜１．５ρの範囲にある、請求項２に記載の大口径コアの光ファイバ。
【請求項１０】
１．５Δｎ＜Δｎ１＜１０Δｎである、請求項２に記載の大口径コアの光ファイバ。
【請求項１１】
前記コアは、部分的に希土類がドープされている、請求項２に記載の大口径コアの光ファイバ。
【請求項１２】
前記コアは、全体的に希土類がドープされている、請求項２に記載の大口径コアの光ファイバ。
【請求項１３】
前記コアの半径は、約２５μｍと同じ大きさである、請求項２に記載の大口径コアの光ファイバ。
【請求項１４】
前記第２のクラッドのまわりに配置された第３のクラッドと、前記コア、前記第１のクラッド及び前記第２のクラッドを含むポンプ伝搬領域とをさらに備える、請求項２に記載の大口径コアの光ファイバ。
【請求項１５】
コーティングと、ポンプガイドを形成するための、前記コーティングと前記第２のクラッド間に配置された追加のクラッドとをさらに備える、請求項２に記載の大口径コアの光ファイバ。
【請求項１６】
前記コアは、約５ｘ１０−４より小さい最大ピークトゥピークの変化をともなう実効屈折率の均一性を有する、請求項２に記載の大口径コアの光ファイバ。
【請求項１７】
前記大口径コアの光ファイバの一部は、ホーリー・ファイバを有する、請求項２に記載の大口径コアの光ファイバ。
【請求項１８】
屈折率を有するシリカと、
前記シリカ中の少なくとも約１０モル％のリンと、
前記シリカ中の少なくとも約１０モル％のホウ素と、
前記シリカ中で少なくとも約１０００モルｐｐｍの濃度を有する、前記シリカ中の希土類イオンとを含み、
前記リン、前記ホウ素、および前記希土類イオンをその中に有する前記シリカは、前記シリカの屈折率の約±０．００３以内である屈折率を有する、請求項２に記載の大口径コアの光ファイバ。
【請求項１９】
コア半径ρ及びコア屈折率ｎcoreを有し、前記コアにわたり実質的に均一な屈折率を有するコアと、
前記コアのまわりに配置された第１のクラッドと、
前記第１のクラッドのまわりに配置された第２のクラッドとを備え、
前記第１のクラッドは外半径ρ１及び屈折率ｎｃ１を有し、前記コア及び前記第１のクラッドは屈折率の差Δｎを有し、
前記第１のクラッド及び前記第２のクラッドは屈折率の差Δｎ１を有し、
前記第１のクラッドの外半径ρ１は、約１．１ρより大きいが約２ρよりも小さく、
前記第１のクラッド及び前記第２のクラッド間の屈折率の差Δｎ１は、約１．５Δｎより大きいが約５０Δｎよりも小さい、大口径コアの光ファイバ。
【請求項２０】
前記コアは、約５ｘ１０−４より小さい最大ピークトゥピークの変化をともなう実効屈折率の均一性を有する、請求項１９に記載の大口径コアの光ファイバ。
【請求項２１】
組み合わされた導波路が前記コア及び前記第１のクラッドにより形成され、
前記組み合わされた導波路においてサポートされるモードの数とサポートされるモードの数間のモード間結合とが、前記コアにおいてサポートされるモードが前記第１のクラッドで実質的なパワーを有するモードと比べて利得を増加させたように限定されるように、前記第１のクラッドの外半径ρ１及び前記Δｎの値はとられている、請求項１９に記載の大口径コアの光ファイバ。
【請求項２２】
光増幅を提供する光ファイバ・システムであって、
前記光ファイバ・システムは、
請求項２に記載の大口径コアの光ファイバと、
前記大口径コアの光ファイバへ光学的に結合された光ポンプと、
前記大口径コアの光ファイバの入力に光学的に結合された光ソースとを備え、
前記大口径コアの光ファイバの前記コアは、希土類イオンの一つ又は複数の種類でドープされており、前記大口径コアの光ファイバは、前記コア及び前記第１のクラッドにより形成される組み合わされた導波路を含む、光ファイバ・システム。
【請求項２３】
前記組み合わされた導波路は、前記コアにおいてサポートされるモードが前記第１のクラッドで実質的なパワーを有するモードに比べ利得を増加させたように、構成される、請求項２２に記載の光ファイバ・システム。
【請求項２４】
前記コアは、前記コア内で放射される入力ビームを受信するよう構成され、
前記入力ビームは、前記大口径コアの光ファイバの基本モードにある、請求項２２に記載の光ファイバ・システム。
【請求項２５】
前記大口径コアの光ファイバは、前記コアにおいて１から１０までのモードをサポートするよう構成される、請求項２２に記載の光ファイバ・システム。
【請求項２６】
前記組み合わされた導波路においてサポートされるモードの数とサポートされるモードの数間のモード間結合とが、前記コアにおいてサポートされるモードが前記第１のクラッドで実質的なパワーを有するモードと比べて利得を増加させたように限定されるように、前記第１のクラッドの外半径ρ１及び前記Δｎの値はとられている、請求項２２に記載の光ファイバ・システム。
【請求項２７】
前記コアは実質的な屈折率の均一性を有する、請求項２２に記載の光ファイバ・システム。
【請求項２８】
前記コアの半径は約２５μｍと同じ大きさである、請求項２２に記載の光ファイバ・システム。
【請求項２９】
前記大口径コアの光ファイバの一部はホーリー・ファイバを含む、請求項２２に記載の光ファイバ・システム。
【請求項３０】
前記大口径コアの光ファイバは、曲げられるものであり、実質的に同じコア半径ρとクラッド及びコア間の屈折率の差Δｎを有する大口径コアの光ファイバに比べ、低減された曲げ損失をともなうように構成される、請求項２２に記載の光ファイバ・システム。
【請求項３１】
前記大口径コアの光ファイバは、前記第２のクラッドのまわりに配置された第３のクラッドと、前記コア、前記第１のクラッド及び前記第２のクラッドを含むポンプ伝搬領域とをさらに含む、請求項２２に記載の光ファイバ・システム。
【請求項３２】
コーティングと、ポンプガイドを形成するための、前記コーティングと前記第２のクラッド間に配置された追加のクラッドとをさらに備える、請求項２２に記載の光ファイバ・システム。
【請求項３３】
前記第１のクラッドは前記コアよりわずかに大きく、前記第１のクラッドの外半径ρ１は、１．１ρ＜ρ１＜１．５ρの範囲にある、請求項２２に記載の光ファイバ・システム。
【請求項３４】
前記大口径コアの光ファイバの前記入力はテーパーをつけられ、前記大口径コアの光ファイバは前記テーパーづけられた入力から伸びる長さを有し、前記テーパーづけられた入力は前記テーパーづけられた入力から伸びる前記長さより低減された数の光モードをサポートする、請求項２２に記載の光ファイバ・システム。
【請求項３５】
前記大口径コアの前記コアは、
屈折率を有するシリカと、
前記シリカ中の少なくとも約１０モル％のリンと、
前記シリカ中の少なくとも約１０モル％のホウ素と、
前記シリカ中で少なくとも約１０００モルｐｐｍの濃度を有する、前記シリカ中の希土類イオンとを含み、
前記リン、前記ホウ素、および前記希土類イオンをその中に有する前記シリカは、前記シリカの屈折率の約±０．００３以内である屈折率を有する、請求項２２に記載の光ファイバ・システム。
【請求項３６】
屈折率を有するシリカと、
前記シリカ中の少なくとも約１０モル％のリンと、
前記シリカ中の少なくとも約１０モル％のホウ素と、
前記シリカ中で少なくとも約１０００モルｐｐｍの濃度を有する、前記シリカ中の希土類イオンとを含み、
前記リン、前記ホウ素、および前記希土類イオンをその中に有する前記シリカは、屈折率が前記シリカの屈折率の約±０．００３以内であり、
前記希土類イオンはイッテルビウム・イオンを有する、ドープされたガラス。
【請求項３７】
前記少なくとも約１０モル％のリンは、前記シリカ内の少なくとも約５モル％のＰ２Ｏ５内に含まれる、請求項３６に記載のドープされたガラス。
【請求項３８】
前記Ｐ２Ｏ５は、少なくとも約１０モル％のＰ２Ｏ５を含む、請求項３７に記載のドープされたガラス。
【請求項３９】
前記少なくとも約１０モル％のホウ素は、前記シリカ内の少なくとも約５モル％のＢ２Ｏ３内に含まれる、請求項３６に記載のドープされたガラス。
【請求項４０】
前記Ｂ２Ｏ３は、少なくとも約１０モル％のＢ２Ｏ３を含む、請求項３９に記載のドープされたガラス。
【請求項４１】
前記希土類イオンは、少なくとも約３０００モルｐｐｍのＹｂ３＋を含む、請求項３６に記載のドープされたガラス。
【請求項４２】
前記希土類イオンは、少なくとも約３０００モルｐｐｍのＹｂ３＋、および少なくとも約１００モルｐｐｍのＥｒ３＋を含む、請求項３６に記載のドープされたガラス。
【請求項４３】
前記ドープされたガラスの光黒化効果は、同等量のイッテルビウム・ドーピング・レベルを有するファイバの光黒化効果に比べて低い、請求項４１又は４２に記載のドープされたガラス。
【請求項４４】
前記ドープされたガラスは、失透を示すことなく２０，０００モルｐｐｍまでのイッテルビウム・ドーピング・レベルを含む、請求項４１又は４２に記載のドープされたガラス。
【請求項４５】
前記ドープされたガラスは、ポンプ波長で３００〜１５００ｄｂ／ｍの範囲に吸収を示す、請求項３６に記載のドープされたガラス。
【請求項４６】
前記ドープされたガラスは、光利得媒体の一部として配置され、
前記ドープされたガラスは、少なくとも約３０００モルｐｐｍのＹｂを有する希土類イオンを含み、
前記光利得媒体は、同等量のイッテルビウム・ドーピング・レベルを有する利得媒体よりも低い光黒化効果を提供する、請求項４１又は４２に記載のドープされたガラス。
【請求項４７】
前記低い光黒化効果は、少なくとも部分的には、前記ドープされたガラス中に前記リンを含んでおり、それによりイッテルビウム・クラスタリングを防止するため、生じるものである、請求項８又は１５に記載のドープされたガラス。
【請求項４８】
請求項３６乃至４７のいずれか１項に記載のドープされたガラスを含む利得媒体を備えるファイバ・レーザ。
【請求項４９】
請求項３６乃至４７のいずれか１項に記載のドープされたガラスを含む利得媒体を備えるファイバ増幅器。
【請求項５０】
請求項３６乃至４７のいずれか１項に記載のドープされたガラスを含む利得媒体を備えるロッド・レーザ。
【請求項５１】
請求項３６乃至４７のいずれか１項に記載のドープされたガラスを含む利得媒体を備えるロッド増幅器。